(57)【要約】  ２個以上の炭素−炭素不飽和結合を有する新規な含フッ素芳香族化合物、その製造方法、該含フッ素芳香族化合物を含有する硬化性材料、その硬化物、及び光学部材の提供。  式（Ａ）で表される含フッ素芳香族化合物。式中、ｎは０〜６の整数、ａは０〜５の整数、ｂは０〜４の整数、ｃは０〜４の整数であり、ａ＋ｃ＋ｎは２〜６、ａ＋ｂは２〜９であり、Ｚは単結合、−Ｏ−、−Ｓ−、−ＣＯ−、−Ｃ（ＣＨ３）２−、−Ｃ（ＣＦ３）２−、−ＳＯ−、又は−ＳＯ２−であり、Ｒｆ１は炭素数１〜８のフルオロアルキル基であり、Ｙ１及びＹ２はそれぞれ独立に下式（１）で表される基（ｓは０又は１であり、Ｒ１、Ｒ２、Ｒ３及びＲ４はそれぞれ独立に水素原子又はフッ素原子である。）である。芳香環内のＦはその芳香環の水素原子が全てフッ素原子で置換されていることを表す。  ［化１］2015020002.tif 000019
2015020002.tif 000002
【特許請求の範囲】
【請求項１】
下式（Ａ）で表される含フッ素芳香族化合物。
【化１】
2015020002.tif 000015
［式中、ｎは０〜６の整数、ａは０〜５の整数、ｂは０〜４の整数、ｃは０〜４の整数であり、ａ＋ｃ＋ｎは２〜６、ａ＋ｂは２〜９であり、Ｚは単結合、−Ｏ−、−Ｓ−、−ＣＯ−、−Ｃ（ＣＨ３）２−、−Ｃ（ＣＦ３）２−、−ＳＯ−、又は−ＳＯ２−であり、Ｒｆ１は炭素数１〜８のフルオロアルキル基であり、Ｙ１及びＹ２はそれぞれ独立に下式（１）で表される基である。芳香環内のＦはその芳香環の水素原子が全てフッ素原子で置換されていることを表す。］
【化２】
2015020002.tif 000016
［式中、ｓは０又は１であり、Ｒ１、Ｒ２、Ｒ３及びＲ４はそれぞれ独立に水素原子又はフッ素原子である。］
【請求項２】
分子量が、３００〜２０００である、請求項１に記載の含フッ素芳香族化合物。
【請求項３】
前記式（Ａ）中のＹ１及びＹ２におけるＲ１、Ｒ２、Ｒ３及びＲ４がそれぞれ水素原子であること、並びに
前記式（Ａ）中のｃが０であるか、またはｃが１〜４の整数であってＲｆ１が炭素数１〜８のペルフルオロアルキル基であること、の両方を満たすものである、請求項１または２に記載の含フッ素芳香族化合物。
【請求項４】
下式（Ａ−１）または（Ａ−２）で表される、請求項３に記載の含フッ素芳香族化合物。
【化３】
2015020002.tif 000017
【請求項５】
請求項１に記載の含フッ素芳香族化合物を製造する方法であって、
下式（ａ１）で表される芳香族化合物と、下式（ａ２）で表される含フッ素芳香族化合物とを、脱ＨＦ剤存在下に縮合反応させる工程を含むことを特徴とする、含フッ素芳香族化合物の製造方法。
【化４】
2015020002.tif 000018
［式（ａ１）中、ｓは０又は１であり、Ｒ１、Ｒ２、Ｒ３及びＲ４はそれぞれ独立に水素原子又はフッ素原子であり、Ｘは、水素原子、ＣＨ３ＣＯ、ＣＨ３ＣＨ２ＣＯ、（ＣＨ３）３Ｃ（ＣＨ３）２Ｓｉ、又は（ＣＨ３）３Ｓｉである。式（ａ２）中、ｎは０〜６の整数、ｃは０〜４の整数、ｃ＋ｎは０〜６であり、Ｚは単結合、−Ｏ−、−Ｓ−、−ＣＯ−、−Ｃ（ＣＨ３）２−、−Ｃ（ＣＦ３）２−、−ＳＯ−、又は−ＳＯ２−であり、Ｒｆ１は炭素数１〜８のフルオロアルキル基である。芳香環内のＦはその芳香環の水素原子が全てフッ素原子で置換されていることを表す。］
【請求項６】
前記式（ａ１）で表される芳香族化合物が、４−エテニルフェノール、又は４−エテニル−１−アセトキシベンゼンである、請求項５に記載の含フッ素芳香族化合物の製造方法。
【請求項７】
前記式（ａ２）で表される含フッ素芳香族化合物が、ペルフルオロベンゼン、ペルフルオロトルエン、ペルフルオロキシレン、ペルフルオロビフェニル、ペルフルオロテルフェニル、ペルフルオロトリフェニルベンゼン類、ペルフルオロテトラフェニルベンゼン類、ペルフルオロペンタフェニルベンゼン類、ペルフルオロヘキサフェニルベンゼン類、１、１’−オキシビス［２，３，４，５，６−ペンタフルオロベンゼン］類、１、１’−チオビス［２，３，４，５，６−ペンタフルオロベンゼン］類、ビス（２，３，４，５，６−ペンタフルオロフェニル）メタノン類、１、１’−サルフォニルビス［２，３，４，５，６−ペンタフルオロベンゼン］類、又は１、２，３，４，５−ペンタフルオロ−６−［（２，３，４，５，６−ペンタフルオロフェニル）サルフィニル］ベンゼン類である、請求項５又は６に記載の含フッ素芳香族化合物の製造方法。
【請求項８】
前記脱ＨＦ剤が、アルカリ金属水酸化物である、請求項５〜７のいずれか一項に記載の含フッ素芳香族化合物の製造方法。
【請求項９】
請求項１〜４のいずれか一項に記載の含フッ素芳香族化合物を含有することを特徴とする硬化性材料。
【請求項１０】
請求項９に記載の硬化性材料を硬化させてなる硬化物。
【請求項１１】
請求項１０に記載の硬化物を備える光学部材。
【発明の詳細な説明】
【技術分野】
【０００１】
本発明は、新規な含フッ素芳香族化合物、その製造方法、該含フッ素芳香族化合物を含有する硬化性材料、その硬化物、及び該硬化物からなる光学部材に関する。
【背景技術】
【０００２】
光・電子機器分野では、光学フィルム、光学シート、透明基板、レンズ等の光学部材に透明な樹脂が使用されている。かかる光学用途に用いられる樹脂としては、熱可塑性樹脂と熱硬化性樹脂とに大別され、熱可塑性樹脂としては、ポリメチルメタクリレート等のアクリル樹脂、ポリカーボネート、シクロオレフィンポリマー、フッ素樹脂のＣＹＴＯＰ（登録商標、旭硝子社製）等が知られている。熱硬化性樹脂としては、エポキシ樹脂、シリコーン樹脂等が知られている。【０００３】
近年、光・電子機器分野では、高強度のレーザー光や青色光又は近紫外光の利用が広がっており、透明性、耐熱性及び耐光性に優れる樹脂が求められている。
一般に、熱可塑性樹脂は、高温で軟化、流動するため、著しい高温下の使用には適さない。一方、熱硬化性樹脂は、架橋性官能基を２個以上有しており、加熱、光照射等を行うと架橋性官能基同士が反応して硬化する。その硬化物は、高温で流動しにくく耐熱性が高いため、高温下の使用に適する。
熱硬化性樹脂の中でもエポキシ樹脂は、耐熱性に優れる。しかし、一般的なエポキシ樹脂は、芳香族環を有しており、紫外から近紫外域では透明性が充分でない。芳香族環を有しない、脂環式のエポキシ樹脂は、紫外から近紫外域でも透明性に優れる硬化物を形成できる（特許文献１）。しかし、該硬化物は、耐熱性や耐光性が充分でない。シリコーン樹脂は、可視光域から近紫外域まで透明性に優れ、耐光性、耐熱性に優れる硬化物を形成できる（特許文献２）。しかし、該硬化物は、熱膨張係数が大きく、水分や酸素等のガス透過性が大きいことから、電子デバイスの信頼性に問題を生じる場合がある。【０００４】
近年、光通信システムやコンピュータにおける情報処理の大容量化及び高速化の要求から、光伝送システムが使用されるようになっている。光伝送システムで用いられる光デバイス等における基本構成要素として光導波路がある。樹脂系光導波路として、フッ素化ポリイミドを構成要素とする光導波路（特許文献３）等が知られている。
しかし、フッ素化ポリイミドは、脆く、弾性率が高く、製造過程で反りが生じる場合がある。また、フッ素化ポリイミドは、特殊なモノマーを使用とするため、高価であり、汎用の光導波路の生産への適用性に欠ける。【０００５】
したがって、２個以上の架橋性官能基を有し、硬化可能な化合物であって、透明性等の光学特性、耐熱性、機械特性等の光学部材に求められる特性を充分に満足する硬化物を製造できる新規な化合物が求められる。
【先行技術文献】
【特許文献】
【０００６】
【特許文献１】日本特開２００３−１７１４３９号公報
【特許文献２】日本特開２００４−１８６１６８号公報
【特許文献３】日本特開平４−９８０７号公報
【発明の概要】
【発明が解決しようとする課題】
【０００７】
本発明は、２個以上の炭素−炭素不飽和結合を有する新規な含フッ素芳香族化合物、その製造方法、該含フッ素芳香族化合物を含有する硬化性材料、その硬化物、及び光学部材を提供することを目的とする。
【課題を解決するための手段】
【０００８】
本発明は、以下の［１］〜［１１］の構成を有する、含フッ素芳香族化合物、その製造方法、硬化性材料、その硬化物、及び光学部材を提供する。
［１］下式（Ａ）で表される含フッ素芳香族化合物。【０００９】
【化１】
2015020002.tif 000003
［式中、ｎは０〜６の整数、ａは０〜５の整数、ｂは０〜４の整数、ｃは０〜４の整数であり、ａ＋ｃ＋ｎは２〜６、ａ＋ｂは２〜９であり、Ｚは単結合、−Ｏ−、−Ｓ−、−ＣＯ−、−Ｃ（ＣＨ３）２−、−Ｃ（ＣＦ３）２−、−ＳＯ−、又は−ＳＯ２−であり、Ｒｆ１は炭素数１〜８のフルオロアルキル基であり、Ｙ１及びＹ２はそれぞれ独立に下式（１）で表される基である。芳香環内のＦはその芳香環の水素原子が全てフッ素原子で置換されていることを表す。］【００１０】
【化２】
2015020002.tif 000004
［式中、ｓは０又は１であり、Ｒ１、Ｒ２、Ｒ３及びＲ４はそれぞれ独立に水素原子又はフッ素原子である。］【００１１】
［２］分子量が、３００〜２０００である、上記［１］に記載の含フッ素芳香族化合物。
［３］前記式（Ａ）中のＹ１及びＹ２におけるＲ１、Ｒ２、Ｒ３及びＲ４がそれぞれ水素原子であること、並びに
前記式（Ａ）中のｃが０であるか、またはｃが１〜４の整数であってＲｆ１が炭素数１〜８のペルフルオロアルキル基であること、の両方を満たすものである、上記［１］または［２］に記載の含フッ素芳香族化合物。
［４］下式（Ａ−１）または（Ａ−２）で表される、上記［３］に記載の含フッ素芳香族化合物。【００１２】
【化３】
2015020002.tif 000005
【００１３】
［５］上記［１］に記載の含フッ素芳香族化合物を製造する方法であって、
下式（ａ１）で表される芳香族化合物と、下式（ａ２）で表される含フッ素芳香族化合物とを、脱ＨＦ剤存在下に縮合反応させる工程を含むことを特徴とする、含フッ素芳香族化合物の製造方法。【００１４】
【化４】
2015020002.tif 000006
［式（ａ１）中、ｓは０又は１であり、Ｒ１、Ｒ２、Ｒ３及びＲ４はそれぞれ独立に水素原子又はフッ素原子であり、Ｘは、水素原子、ＣＨ３ＣＯ、ＣＨ３ＣＨ２ＣＯ、（ＣＨ３）３Ｃ（ＣＨ３）２Ｓｉ、又は（ＣＨ３）３Ｓｉである。式（ａ２）中、ｎは０〜６の整数、ｃは０〜４の整数、ｃ＋ｎは０〜６であり、Ｚは単結合、−Ｏ−、−Ｓ−、−ＣＯ−、−Ｃ（ＣＨ３）２−、−Ｃ（ＣＦ３）２−、−ＳＯ−、又は−ＳＯ２−であり、Ｒｆ１は炭素数１〜８のフルオロアルキル基である。芳香環内のＦはその芳香環の水素原子が全てフッ素原子で置換されていることを表す。］【００１５】
［６］前記式（ａ１）で表される芳香族化合物が、４−エテニルフェノール、又は４−エテニル−１−アセトキシベンゼンである、上記［５］に記載の含フッ素芳香族化合物の製造方法。
［７］前記式（ａ２）で表される含フッ素芳香族化合物が、ペルフルオロベンゼン、ペルフルオロトルエン、ペルフルオロキシレン、ペルフルオロビフェニル、ペルフルオロテルフェニル、ペルフルオロトリフェニルベンゼン類、ペルフルオロテトラフェニルベンゼン類、ペルフルオロペンタフェニルベンゼン類、ペルフルオロヘキサフェニルベンゼン類、１、１’−オキシビス［２，３，４，５，６−ペンタフルオロベンゼン］類、１、１’−チオビス［２，３，４，５，６−ペンタフルオロベンゼン］類、ビス（２，３，４，５，６−ペンタフルオロフェニル）メタノン類、１、１’−サルフォニルビス［２，３，４，５，６−ペンタフルオロベンゼン］類、又は１、２，３，４，５−ペンタフルオロ−６−［（２，３，４，５，６−ペンタフルオロフェニル）サルフィニル］ベンゼン類である、上記［５］又は［６］に記載の含フッ素芳香族化合物の製造方法。
［８］前記脱ＨＦ剤が、アルカリ金属水酸化物である、上記［５］〜［７］のいずれか一項に記載の含フッ素芳香族化合物の製造方法。
［９］上記［１］〜［４］のいずれか一項に記載の含フッ素芳香族化合物を含有することを特徴とする硬化性材料。
［１０］上記［９］に記載の硬化性材料を硬化させてなる硬化物。
［１１］上記［１０］に記載の硬化物を備える光学部材。
【発明の効果】
【００１６】
本発明の含フッ素芳香族化合物は、２個以上の炭素−炭素不飽和結合を有する新規な化合物である。本発明の含フッ素芳香族化合物の製造方法によれば、本発明の含フッ素芳香族化合物を製造できる。本発明の含フッ素芳香族化合物及びこれを含有する硬化性組成物によれば、硬化物を製造できる。該硬化物は、透明性等の光学特性、耐熱性、機械特性等に優れ、光学部材として有用である。
【発明を実施するための形態】
【００１７】
〔含フッ素芳香族化合物〕
本発明の含フッ素芳香族化合物（以下、含フッ素芳香族化合物（Ａ）ともいう。）は、下式（Ａ）で表され、２個以上の炭素−炭素不飽和結合を含有する。
【００１８】
【化５】
2015020002.tif 000007
［式中、ｎは０〜６の整数、ａは０〜５の整数、ｂは０〜４の整数、ｃは０〜４の整数であり、ａ＋ｃ＋ｎは２〜６、ａ＋ｂは２〜９であり、Ｚは単結合、−Ｏ−、−Ｓ−、−ＣＯ−、−Ｃ（ＣＨ３）２−、−Ｃ（ＣＦ３）２−、−ＳＯ−、又は−ＳＯ２−であり、Ｒｆ１は炭素数１〜８のフルオロアルキル基であり、Ｙ１及びＹ２はそれぞれ独立に下式（１）で表される基である。芳香環内のＦはその芳香環の水素原子が全てフッ素原子で置換されていることを表す。］
【００１９】
【化６】
2015020002.tif 000008
［式中、ｓは０又は１であり、Ｒ１、Ｒ２、Ｒ３及びＲ４はそれぞれ独立に水素原子又はフッ素原子である。］
【００２０】
前記式（Ａ）において、ｎは０〜４が好ましく、０〜３がより好ましい。
ａは１〜３が好ましく、１〜２がより好ましい。
ｂは１〜３が好ましく、１〜２がより好ましい。
ｃは０又は１が好ましく、０がより好ましい。
ａ＋ｃ＋ｎは２〜４が好ましい。ａ＋ｂは２〜６が好ましい。
Ｚは単結合、−Ｏ−、又は−Ｓ−であることが好ましく、単結合、又は−Ｏ−であることがより好ましい。
【００２１】
Ｒｆ１におけるフルオロアルキル基の炭素数は、１〜６が好ましく、１〜４がより好ましく、１が最も好ましい。フルオロアルキル基としては、耐熱性に優れることから、ペルフルオロアルキル基が好ましい。その具体例としては、ペルフルオロメチル基、ペルフルオロエチル基、ペルフルオロプロピル基、ペルフルオロブチル基、ペルフルオロヘキシル基、ペルフルオロオクチル基等が挙げられる。Ｒｆ１としてはペルフルオロメチル基が最も好ましい。
【００２２】
Ｙ１及びＹ２はそれぞれ独立に前記式（１）で表される基（以下、基（１）ともいう。）である。
式（１）中、ｓは、架橋反応性に優れる点で、０であることが好ましい。
また、架橋反応性に優れる点で、Ｒ１、Ｒ２、Ｒ３及びＲ４のうち、少なくとも１つが水素原子であることが好ましく、Ｒ１、Ｒ２、Ｒ３及びＲ４がそれぞれ水素原子であることが特に好ましい。Ｒ１、Ｒ２、Ｒ３及びＲ４のうち、水素原子であるものの数が多いほど、基（１）の反応性が高くなり、含フッ素芳香族化合物（Ａ）やこれを含有する硬化性材料は硬化性に優れ、得られる硬化物は耐熱性に優れる。
基（１）の具体例としては、ビニル置換フェニル基、アリル置換フェニル基等が挙げられる。架橋反応性が高く、高い架橋密度が得られる点で、ビニル置換フェニル基が好ましい。
式（Ａ）中、Ｙ１及びＹ２は同じであっても異なってもよく、同じであることが好ましい。
【００２３】
含フッ素芳香族化合物（Ａ）の分子量は、３００〜２０００が好ましく、３５０〜１０００がより好ましい。分子量がこの範囲にあると、分子間での硬化が起こりやすく、透明性、耐熱性及び強度に優れた硬化物を得やすい。
【００２４】
含フッ素芳香族化合物（Ａ）としては、本発明の効果に優れる点で、前記式（Ａ）中のＹ１及びＹ２におけるＲ１、Ｒ２、Ｒ３及びＲ４がそれぞれ水素原子であること、並びに前記式（Ａ）中のｃが０であるか、またはｃが１〜４の整数であって、Ｒｆ１が炭素数１〜８のペルフルオロアルキル基であること、の両方を満たすものが好ましく、下式（Ａ−１）または（Ａ−２）で表される化合物が特に好ましい。
【００２５】
【化７】
2015020002.tif 000009
【００２６】
＜含フッ素芳香族化合物（Ａ）の製造方法＞
含フッ素芳香族化合物（Ａ）の製造方法としては、特に限定されないが、下式（ａ１）で表される芳香族化合物（以下、芳香族化合物（ａ１）と記す。）と、下式（ａ２）で表される含フッ素芳香族化合物（以下、含フッ素芳香族化合物（ａ２）と記す。）とを、脱ＨＦ剤存在下に縮合反応させる方法が好ましい。
該縮合反応においては、芳香族化合物（ａ１）の−ＯＸから誘導されるフェノキシイオンが、含フッ素芳香族化合物（ａ２）の芳香環のフッ素原子が結合した炭素原子を攻撃し、次いで、フッ素原子が脱離する反応機構等によりエーテル結合が生成する。これにより、含フッ素芳香族化合物（Ａ）が得られる。
【００２７】
【化８】
2015020002.tif 000010
［式（ａ１）中、ｓは０又は１であり、Ｒ１、Ｒ２、Ｒ３及びＲ４はそれぞれ独立に水素原子又はフッ素原子であり、Ｘは、水素原子、ＣＨ３ＣＯ、ＣＨ３ＣＨ２ＣＯ、（ＣＨ３）３Ｃ（ＣＨ３）２Ｓｉ、又は（ＣＨ３）３Ｓｉである。式（ａ２）中、ｎは０〜６の整数、ｃは０〜４の整数、ｃ＋ｎは０〜６であり、Ｚは単結合、−Ｏ−、−Ｓ−、−ＣＯ−、−Ｃ（ＣＨ３）２−、−Ｃ（ＣＦ３）２−、−ＳＯ−、又は−ＳＯ２−であり、Ｒｆ１は炭素数１〜８のフルオロアルキル基である。芳香環内のＦはその芳香環の水素原子が全てフッ素原子で置換されていることを表す。］
【００２８】
式（ａ１）中のｓ、Ｒ１、Ｒ２、Ｒ３、及びＲ４の好ましい範囲及びより好ましい範囲は、式（Ａ）におけるものと同じである。
Ｘとしては、水素原子、ＣＨ３ＣＯ、またはＣＨ３ＣＨ２ＣＯが好ましい。
芳香族化合物（ａ１）の具体例としては、４−エテニルフェノール（４−ヒドロキシスチレンともいう）、２−エテニルフェノール、３−エテニルフェノール、４−エテニルテトラフルオロフェノール等のエテニルフェノール類、２−（２−プロペニル）フェノール、３−（２−プロペニル）フェノール、４−（２−プロペニル）テトラフルオロフェノール等の２−プロペニルフェノール類等の反応性二重結合を有するフェノール類、及びそれらの誘導体である４−エテニル−１−アセトキシベンゼン（ｐ−アセトキシスチレンともいう）、４−エテニル−１−トリメチルシロキシベンゼン等が挙げられる。これらの誘導体は、含フッ素芳香族化合物（Ａ）の製造時に、アセトキシ基やトリメチルシロキシ基が水酸基（フェノール性水酸基）に変換され、含フッ素芳香族化合物（ａ２）と反応する。
芳香族化合物（ａ１）としては、架橋性不飽和二重結合の反応性という観点から、エテニル基を有する芳香族化合物がより好ましく、フッ素原子を含有しない芳香族化合物がさらに好ましく、４−エテニルフェノール、又は４−エテニル−１−アセトキシベンゼンが最も好ましい。
【００２９】
含フッ素芳香族化合物（ａ２）は、含フッ素芳香族化合物（Ａ）の骨格を構成する。
式（ａ２）中のｎ、ｃ、Ｚ、Ｒｆ１の好ましい範囲及びより好ましい範囲は、式（Ａ）におけるものと同じである。
含フッ素芳香族化合物（ａ２）の具体例としては、ペルフルオロベンゼン、ペルフルオロトルエン、ペルフルオロキシレン、ペルフルオロビフェニル、ペルフルオロテルフェニル、ペルフルオロトリフェニルベンゼン類、ペルフルオロテトラフェニルベンゼン類、ペルフルオロペンタフェニルベンゼン類、ペルフルオロヘキサフェニルベンゼン類、１、１’−オキシビス［２，３，４，５，６−ペンタフルオロベンゼン］類、１、１’−チオビス［２，３，４，５，６−ペンタフルオロベンゼン］類、ビス（２，３，４，５，６−ペンタフルオロフェニル）メタノン類、１、１’−サルフォニルビス［２，３，４，５，６−ペンタフルオロベンゼン］類、１、２，３，４，５−ペンタフルオロ−６−［（２，３，４，５，６−ペンタフルオロフェニル）サルフィニル］ベンゼン類等が挙げられる。
含フッ素芳香族化合物（ａ２）としては、製造のしやすさと原料入手性の点から、ペルフルオロベンゼン、ペルフルオロトルエン、又はペルフルオロビフェニルが好ましい。また、硬化物が耐熱性に優れる点から、ペルフルオロトルエン又はペルフルオロビフェニルがより好ましい。
【００３０】
含フッ素芳香族化合物（Ａ）の製造に用いられる脱ＨＦ剤としては、塩基性化合物が好ましく、アルカリ金属の炭酸塩、炭酸水素塩又は水酸化物が特に好ましい。具体例としては、炭酸ナトリウム、炭酸カリウム、炭酸水素ナトリウム、炭酸水素カリウム、水酸化ナトリウム、水酸化カリウム等が挙げられる。脱ＨＦ剤としては、アルカリ金属水酸化物が好ましい。
芳香族化合物（ａ１）と含フッ素芳香族化合物（ａ２）との縮合反応において、脱ＨＦ剤の使用量は、芳香族化合物（ａ１）１モルに対し、１モル以上が必要であり、１．１〜３モルが好ましい。
【００３１】
縮合反応は、反応試薬の溶解性及び反応速度上昇の点から、極性溶媒中で行うことが好ましい。極性溶媒としては、Ｎ，Ｎ−ジメチルアセトアミド（以下、ＤＭＡｃと記す。）、Ｎ，Ｎ−ジメチルホルムアミド、Ｎ−メチルピロリドン、ジメチルスルホキシド、スルホラン等の非プロトン性の極性溶媒を含む溶媒が好ましい。
極性溶媒には、生成する含フッ素芳香族化合物（Ａ）の溶解性を低下させず、縮合反応に悪影響を及ぼさない範囲で、トルエン、キシレン、ベンゼン、テトラヒドロフラン、ベンゾトリフルオライド、キシレンヘキサフルオライド等が含まれていてもよい。これらを含有することによって、溶媒の極性（誘電率）が変化し、反応速度をコントロールできる。
なお、極性溶媒以外の溶媒中でも上記製造方法で含フッ素芳香族化合物（Ａ）を製造できる。例えば、エチレングリコールジメチルエーテル、ジエチレングリコールジメチルエーテル（以下、ジグライムとも記す。）、トリエチレングリコールジメチルエーテル、テトラエチレングリコールジメチルエーテル等の低極性溶剤が挙げられる。
【００３２】
縮合反応条件は、０〜１００℃で１〜７２時間が好ましい。
中でも、極性溶媒中で縮合反応を行う場合は、反応の急激な進行を抑制する、目的物の生成を阻害する副反応を抑制する等の点から、３〜５０℃で２〜４８時間が好ましく、５〜２０℃で９〜２４時間がより好ましく、５〜１０℃で１２〜２４時間が特に好ましい。
極性溶媒以外の溶媒中で縮合反応を行う場合は、製造効率、反応速度の増大等の点から、４０〜８０℃で１２〜２４時間が特に好ましい。
【００３３】
芳香族化合物（ａ１）と含フッ素芳香族化合物（ａ２）との縮合反応後に、含フッ素芳香族化合物（Ａ）は、必要に応じて、中和、再沈殿、抽出、ろ過等の方法で精製されることが好ましい。脱ＨＦ剤に由来する金属（カリウム、ナトリウム等）や、縮合反応によって遊離したフッ素原子は、透明性や強度などの光学部材としての性能を低下させる可能性があるので充分に精製し除去することが好ましい。
精製は、効率がよい点から、製造時において好ましく使用される極性溶媒が存在する状態で行うことが好ましい。
得られた含フッ素芳香族化合物（Ａ）の構造は、核磁気共鳴（ＮＭＲ）、サイズ排除クロマトグラフィー（ＳＥＣ）等の公知の分析方法により同定できる。
【００３４】
＜作用効果＞
含フッ素芳香族化合物（Ａ）は、基（１）に由来する炭素−炭素不飽和結合を２個以上（ａ＋ｂ個）有するため、加熱または光照射により含フッ素芳香族化合物（Ａ）の分子同士が反応（付加重合）し、含フッ素芳香族化合物（Ａ）の硬化物を得ることができる。また、含フッ素芳香族化合物（Ａ）が有する基（１）は反応性が高いため、含フッ素芳香族化合物（Ａ）は、ラジカル重合開始剤（光開始剤、熱開始剤等）を添加しなくても、単独で付加重合させることができ、反応副生物も発生しない。このため、含フッ素芳香族化合物（Ａ）の硬化物は、不純物が少なく、透明性、耐光性に優れている。また、該硬化物は、含フッ素芳香族骨格からなるため、耐熱性、機械的特性にも優れている。
したがって、含フッ素芳香族化合物（Ａ）は、硬化性材料の硬化性成分として、硬化物の製造に使用できる。中でも、硬化物に透明性、耐熱性、耐光性、及び機械的特性が求められる光学用途に好適に用いられる。なお、硬化性成分とは、単独で硬化物を形成し得る化合物をいう。
含フッ素芳香族化合物（Ａ）は、架橋助剤として使用することもできる。例えば含フッ素エラストマーに架橋助剤として含フッ素芳香族化合物（Ａ）を配合することで、架橋反応性に優れ、架橋物が耐薬品性及び耐熱性に優れる含フッ素エラストマー組成物が得られる。
含フッ素エラストマーの架橋方法は、得られる架橋物の特性に影響することが知られている。特にペルフルオロエラストマーは架橋が容易でないことが知られている。そこで、架橋物の特性の改良、架橋反応性の向上等のため、種々の架橋方法が提案されてきた。例えばペルフルオロエラストマーの架橋方法として、高分子鎖末端に架橋部位としてヨウ素原子を有するペルフルオロエラストマーを、ペルオキシドの存在下、架橋助剤と反応させる方法が提案されている。架橋助剤としては、トリアリルイソシアヌレート（例えば米国特許第４２４３７７０号明細書、国際公開第９０／０１４３６７号）、１，６−ジビニルペルフルオロヘキサン（例えば特許第５０５７６５７号公報）等が提案されている。しかし、トリアリルイソシアヌレートを用いて得られる架橋物は、イソシアヌレート環の架橋点を有するので、耐熱性が充分でない。１，６−ジビニルペルフルオロヘキサンを用いて得られる架橋物は、耐熱性に優れるが、耐薬品性、特に耐アミン性が充分でない。含フッ素芳香族化合物（Ａ）によれば、優れた耐薬品性及び耐熱性を両立できる。
【００３５】
〔硬化性材料〕
本発明の硬化性材料は、前記含フッ素芳香族化合物（Ａ）を含有する。
本発明の硬化性材料に含まれる含フッ素芳香族化合物（Ａ）は、１種でも２種以上でもよい。
【００３６】
本発明の硬化性材料は、含フッ素芳香族化合物（Ａ）のみからなるものであってもよく、含フッ素芳香族化合物（Ａ）以外の他の成分をさらに含む組成物であってもよい。
例えば、本発明の硬化性材料は、必要に応じて、ラジカル重合開始剤、導電性付与剤、補強材等を含んでいてもよい。導電性付与剤としては、アセチレンブラックやサーマルブラックなどのカーボンブラック、ＰＡＮ系やピッチ系などの炭素繊維、単層及び多層のカーボンナノチューブ、黒鉛、銀や銅やニッケルなどの金属微粉末、酸化亜鉛や酸化マグネシウムや酸化アルミニウムなどの金属酸化物が挙げられる。また、補強材としては、ポリテトラフルオロエチレン、ポリフッ化ビニリデン、ポリフッ化ビニル、ポリクロロトリフルオロエチレン、ＴＦＥ／エチレン共重合体、ＴＦＥ／プロピレン共重合体、ＴＦＥ／フッ化ビニリデン共重合体等が挙げられる。これらの成分はそれぞれ、１種を単独で用いても２種以上を併用してもよい。
また、本発明の含フッ素芳香族化合物（Ａ）を、公知の種々の熱硬化性組成物や光硬化性組成物に添加して、硬化性材料を得ることも好ましい。本発明の含フッ素芳香族化合物（Ａ）を含有することにより、該硬化性材料は、硬化性に優れ、かつ、得られる硬化物は、透明性等の光学特性や機械特性に優れる。
【００３７】
〔硬化物〕
本発明の硬化物は、前記硬化性材料を硬化させてなるものである。
硬化方法は、加熱（熱硬化）又は光照射（光硬化）が好ましい。
熱硬化する場合の硬化条件としては、１３０℃〜１８０℃が好ましい。
光硬化に用いられる光としては、２００ｎｍ〜４００ｎｍの波長が好ましい。
硬化物の製造方法の具体例としては、例えば、固体（粉末状等）の硬化性材料を任意形状の型中に充填し、加熱（熱硬化）する方法、溶剤に溶かした固体を基材に塗布後、加熱（熱硬化）、または光照射（光硬化）する方法等が挙げられる。
【００３８】
本発明の硬化性材料を硬化させて得られる硬化物は、透明性、耐熱性、耐光性及び機械的特性に非常に優れる。
したがって、本発明の硬化物は、光学部材用として有用である。
【００３９】
〔光学部材〕
本発明の光学部材は、本発明の硬化物を備えるものである。本発明の硬化物は、光学部材の全体を構成してもよく一部を構成してもよい。
光学部材としては、例えば、光学フィルム、光学シート、透明基板、レンズ、接着剤、光導波路、太陽電池用部材、発光ダイオード（ＬＥＤ）、フォトトランジスタ、フォトダイオード、固体撮像素子等の光半導体素子、照明装置、画像表示用装置等が挙げられる。画像表示用装置としては、例えばプラズマディスプレイ（ＰＤＰ）、陰極線管（ＣＲＴ）、電界放出ディスプレイ（ＦＥＤ）、有機ＥＬディスプレイ、３Ｄディスプレイ、電子ペーパー等が挙げられる。
【実施例】
【００４０】
以下に、実施例を挙げて本発明を具体的に説明するが、本発明はこれらの実施例に限定されない。なお、各測定項目は下記方法により測定した。【００４１】
（含フッ素芳香族化合物およびその硬化物について）
［含フッ素芳香族化合物のＮＭＲ分析］
含フッ素芳香族化合物の１Ｈ ＮＭＲスペクトル、及び１９Ｆ ＮＭＲスペクトルは、日本電子社製（ＪＥＯＬ）のＦＴ ＮＭＲ装置ＪＮＭ−ＡＬ３００を用いて測定した。【００４２】
＜熱物性＞
［ガラス転移温度（Ｔｇ）］
含フッ素芳香族化合物およびその硬化物のガラス転移温度（Ｔｇ）は、ＴＡ Ｉｎｓｔｒｕｍｅｎｔ社製ＤＳＣ Ｑ−１００によって測定した。昇温速度１０℃／分で１３５℃まで昇温し、冷却速度２０℃／分で冷却し、再び昇温速度１０℃／分で１３５℃まで昇温する条件で測定し、得られたＤＳＣ曲線の変曲点での温度をＴｇとした。【００４３】
［融点（Ｔｍ）］
含フッ素芳香族化合物およびその硬化物の融点（Ｔｍ）は、ＴＡ Ｉｎｓｔｒｕｍｅｎｔ社製ＤＳＣ Ｑ−１００によって測定した。昇温速度１０℃／分で１３５℃まで昇温し、冷却速度２０℃／分で冷却し、再び昇温速度１０℃／分で１３５℃まで昇温する条件で測定し、得られたＤＳＣ曲線の吸熱ピークのピークトップでの温度をＴｍとした。なお、複数のＴｍが観測された場合には、低い方からＴｍ１、Ｔｍ２、Ｔｍ３等と記載した。複数のＴｍが観測される理由は、複数の結晶状態が存在するためであると考えられる。【００４４】
［示差熱−熱重量同時測定（ＴＧ−ＤＴＡ）］
含フッ素芳香族化合物の硬化物の１％重量減少温度（Ｔ１ｄ）、及び５％重量減少温度（Ｔ５ｄ）は、ＮＥＴＺＳＣＨのＴＧ−ＤＴＡ２０００ＳＡによって測定した。空気存在下、昇温速度１０℃／分の条件で測定し、ＴＧ曲線上の重量減少１％の温度をＴ１ｄ、重量減少５％の温度をＴ５ｄとした。【００４５】
＜光学特性＞
［屈折率］
含フッ素芳香族化合物の硬化物の屈折率（ｎＤ２０）は、波長５８９．３ｎｍ、温度２０℃の条件で、アタゴ社製のアッベ屈折計 ＮＡＲ−２Ｔによって測定した。中間液として１−ブロモナフタレンを用いた。【００４６】
［色相］
含フッ素芳香族化合物の硬化物の黄色度（ＹＩ）は、スガ試験機社製のＣｏｌｏｕｒ Ｃｕｔｅ ｉによって測定した。この値はＪＩＳ Ｋ ７３７３の規格に則って測定した値である。【００４７】
＜機械物性＞
［曲げ強度、及び曲げ弾性率］
含フッ素芳香族化合物の硬化物の曲げ強度、及び曲げ弾性率は、島津製作所社製の小型卓上試験機ＥＺ ＴＥＳＴにおける３点曲げ試験によって測定した。【００４８】
（含フッ素エラストマー組成物およびその架橋物について）
［含フッ素エラストマーの共重合組成］
含フッ素エラストマーについて、日本電子社製（ＪＥＯＬ）のＦＴ−ＮＭＲ装置ＪＮＭ−ＡＬ３００によって１９Ｆ−ＮＭＲの測定を行い、その結果から共重合組成を決定した。【００４９】
［含フッ素エラストマーの貯蔵弾性率Ｇ’の測定方法］
Ａｌｐｈａ  Ｔｅｃｈｎｏｌｏｇｉｅｓ社製ＲＰＡ２０００を用いて、ＡＳＴＭ  Ｄ５２８９、及びＤ６２０４に従い、温度１００℃、振幅０．５度、振動数５０回／分で測定した値を貯蔵弾性率Ｇ’とした。【００５０】
［ヨウ素原子含有量］
含フッ素エラストマーの２ｍｇを燃焼し、発生したガスを０．０２質量％ヒドラジン水溶液に吸収させ、得られた溶液をＩＣＰ発光法によって分析し、該溶液中のヨウ素原子の含有量を測定し、その結果から含フッ素エラストマー中のヨウ素原子の含有量を決定した。【００５１】
［耐熱性試験］
耐熱性試験用のサンプル（１０ｍｍ×３０ｍｍ、厚さ１ｍｍの架橋性含フッ素エラストマー組成物の架橋物）を、熱風オーブンの中で、所定温度で所定時間加熱した後取り出し、目視で観察し、下記の基準で、所定温度で所定時間の耐熱性試験における耐熱性を評価した。
○（良好）：サンプルが変形しなかった。
×（不良）：サンプルが変形した。
耐熱性試験は、３００℃×４８時間、３００℃×７２時間、３２５℃×２４時間、３２５℃×４８時間、３２５℃×７２時間の条件のうち、加熱温度が３００℃で加熱時間が短いものから実施し、評価が「×」となった時点でそれよりも長時間や高温の条件下の耐熱性試験は行わなかった。【００５２】
［耐薬品性試験］
サンプル瓶中で、耐薬品試験用のサンプル（１３ｍｍ×１３ｍｍ、厚さ１ｍｍの架橋性含フッ素エラストマー組成物の架橋物）を、４８％ＮａＯＨ水溶液、及びＤＭＡｃにそれぞれ浸漬させて、４０℃で１８０時間保持した後取り出し、目視で観察し、下記の基準で耐薬品性を評価した。
○（良好）：サンプルに着色、膨潤、及び収縮のいずれもが見られなかった。
×（不良）：サンプルに着色、膨潤、及び収縮のいずれかの変化が見られた。【００５３】
（合成例１：ヨウ素末端の含フッ素エラストマー（Ｆ１）の合成）
アンカー型撹拌翼を備えた内容積２０Ｌのステンレス鋼製耐圧反応器に、脱気したイオン交換水の８７７０ｇ、ＣＦ３ＣＦ２ＯＣＦ２ＣＦ２ＯＣＦ２ＣＯＯＮＨ４の７３３ｇ、リン酸水素二ナトリウム・１２水和物の１５．９ｇ及びＣＦ２＝ＣＦＯ（ＣＦ２）４ＯＣＦ＝ＣＦ２（以下、Ｃ４ＤＶＥと記す。）の１８．０ｇを仕込み、気相を窒素置換した。３７５ｒｐｍの回転速度で撹拌しながら、ＣＦ２＝ＣＦＯ−ＣＦ３（以降、ＰＭＶＥと記す。）の５５４ｇ、ＴＦＥの１１５ｇを仕込み、内温を８０℃まで昇温させた。内圧は０．９０ＭＰａＧ（Ｇはゲージ圧であることを意味する。）であった。過硫酸アンモニウムの２．５質量％水溶液の４０ｍＬを添加して重合を開始した。
重合の進行に伴い反応器の内圧が低下するため、内圧が０．８９ＭＰａＧに降下した時点でＴＦＥガスを圧入し、内圧を０．９１ＭＰａＧまで昇圧させた。この操作を繰り返して反応器の内圧を０．８９〜０．９１ＭＰａＧに保持して重合反応を継続した。ＴＦＥの添加量が３０ｇになった時点で、１，４−ジヨードペルフルオロブタンの１６．０ｇを窒素背圧により添加した。以降、ＴＦＥの８０ｇが添加される毎に、ＰＭＶＥの８０．０ｇを窒素背圧により添加した。ＰＭＶＥの圧入は、ＴＦＥの８００ｇを添加するまで続けた。重合開始から終了までのＰＭＶＥの添加量の合計は６３５ｇだった。
過硫酸アンモニウム水溶液添加後のＴＦＥの総添加量が８００ｇとなった時点で、ＴＦＥの添加を停止し、反応器の内温を１０℃まで冷却して重合反応を停止させた。ヨウ素末端の含フッ素エラストマー（Ｆ１）のラテックスの６５３０ｇを得た。重合時間は９時間であった。ラテックス中の固形分の濃度は、２０質量％であった。
ラテックスの５０００ｇを撹拌しながら、ラテックスに９６％硫酸の５０ｇを添加して含フッ素エラストマー（Ｆ１）を凝集させた。凝集物を分離したのち、１回あたり５０００ｇの超純水によって１０回洗浄した。５０℃で１２時間、真空乾燥することによって白色の含フッ素エラストマー（Ｆ１）を得た。
含フッ素エラストマー（Ｆ１）の共重合組成は、ＴＦＥに基づく構成単位／ＰＭＶＥに基づく構成単位／Ｃ４ＤＶＥに基づく構成単位＝７６／２４／０．１０（モル比）であり、Ｃ４ＤＶＥに由来する重合性二重結合に基づくシグナルは観測されなかった。したがって、Ｃ４ＤＶＥのビニル基は重合中にすべて消費され、含フッ素エラストマー（Ｆ１）中にはビニル基は存在しないと推定された。
含フッ素エラストマー（Ｆ１）中のヨウ素原子の含有量は、１８．８μｍｏｌ／ｇであった。また、貯蔵弾性率Ｇ’は、４９５ｋＰａであった。【００５４】
（実施例１：含フッ素芳香族化合物（Ａ−１）の合成）
窒素を導入するための三方コック、熱電対温度計を備えた２Ｌの４口フラスコに、ペルフルオロビフェニルの８２．２ｇ、ｐ−アセトキシスチレンの９８．４ｇを入れ、ＤＭＡｃの７０８．９ｇに溶解させた後、４８％の水酸化カリウム水溶液の１４０．０ｇを添加し撹拌し反応させた。反応液の温度は８〜９℃の範囲で制御し、２４時間反応させた。その後、反応粗液を０．５Ｎの塩酸の３０９０ｇ中に滴下させると、白色の固体が析出した。ろ過により得られた固体をろ別し、イオン交換水で２回洗浄することにより、白色固体である含フッ素芳香族化合物（Ａ−１）の１２２ｇ（収率９２．８％）を得た。
得られた含フッ素芳香族化合物（Ａ−１）について、ＮＭＲ、及びＤＳＣによる分析を行った。結果を以下に示す。
１Ｈ−ＮＭＲ、１９Ｆ−ＮＭＲスペクトル；
１Ｈ−ＮＭＲ（３００．４ＭＨｚ、溶媒：重アセトン、基準：テトラメチルシラン（ＴＭＳ）、内部標準：ビス（トリフルオロメチル）ベンゼン）δ（ｐｐｍ）：７．５５、７．２０、６．７５、５．８０、５．２５。
１９Ｆ−ＮＭＲ（２８２．７ＭＨｚ、溶媒：重アセトン、基準：ＣＦＣｌ３、内部標準：ビス（トリフルオロメチル）ベンゼン）δ（ｐｐｍ）：−１４０．０、−１５５．５。
Ｔｇ＝−１．６℃、Ｔｍ１＝７９．５℃、Ｔｍ２＝１０７．３℃。
上記の結果から、含フッ素芳香族化合物（Ａ−１）が以下に示す構造を有することが確認された。【００５５】
【化９】
2015020002.tif 000011
【００５６】
（実施例２：含フッ素芳香族化合物（Ａ−１）の合成）
窒素を導入するための三方コック、熱電対温度計を備えた２００ｍＬの３口フラスコに、ペルフルオロビフェニルの１０．０ｇ、ｐ−アセトキシスチレンの１２．２ｇを入れ、ジグライムの６０ｇに溶解させた後、４８％の水酸化カリウム水溶液の２０．６ｇを加えて撹拌させ反応させた。反応液の温度は４５℃に制御し、１５時間反応させた。その後、反応粗液を０．５Ｎの塩酸の３１２ｇ中に滴下させると、白色の固体が析出した。ろ過により得られた固体をろ別し、イオン交換水で２回洗浄することにより、白色固体である含フッ素芳香族化合物（Ａ−１）の１５．１ｇ（収率９４．２％）を得た。
得られた含フッ素芳香族化合物（Ａ−１）について、ＮＭＲによる分析を行ったところ、実施例１と同様の結果が得られた。
Ｔｇ＝０．１℃、Ｔｍ１＝８１．６℃、Ｔｍ２＝１０８．９℃。ＴｇおよびＴｍが実施例１と異なる理由は、データ解析による誤差であると考えられる。【００５７】
なお、実施例１と実施例２とでは、同じ含フッ素芳香族化合物（Ａ−１）を、溶媒および反応条件を変更して製造した。具体的には、溶媒としてＤＭＡｃを用いた実施例１においては、８〜９℃で２４時間の反応を行い、溶媒としてジグライムを用いた実施例２においては、４５℃で１５時間の反応を行った。これは、極性溶媒であるＤＭＡｃ中で反応を行う場合、低極性溶剤であるジグライムに比べて、低温でも反応が進行しやすいためである。ただし、反応温度が高すぎると、目的物の生成を阻害する副反応が起こりやすくなるので反応温度の選択には注意を要する。【００５８】
（実施例３：含フッ素芳香族化合物（Ａ−２）の合成）
窒素を導入するための三方コック、熱電対温度計を備えた１Ｌの４口フラスコに、ペルフルオロトルエンの２５．０ｇ、ｐ−アセトキシスチレンの６８．７ｇを入れ、ジグライムの３８５．０ｇに溶解させた後、４８％の水酸化ナトリウム水溶液の１０２．５ｇを加えて撹拌させ反応させた。反応液の温度は６０℃に制御し、６時間反応させた。その後、反応粗液を０．５Ｎの塩酸の１７４４ｇ中に滴下させると、白色の固体が析出した。ろ過により得られた固体をろ別し、イオン交換水で２回洗浄することにより、白色固体である含フッ素芳香族化合物（Ａ−２）の３０．１ｇ（収率５３．０％）を得た。
得られた含フッ素芳香族化合物（Ａ−２）について、ＮＭＲ、及びＤＳＣによる分析を行った。結果を以下に示す。
１Ｈ−ＮＭＲ、１９Ｆ−ＮＭＲスペクトル；
１Ｈ−ＮＭＲ（３００．４ＭＨｚ、溶媒：重アセトン、基準：ＴＭＳ、内部標準：ビス（トリフルオロメチル）ベンゼン）δ（ｐｐｍ）：７．５０、７．１５、６．７５、５．７５、５．２０。
１９Ｆ−ＮＭＲ（２８２．７ＭＨｚ、溶媒：重アセトン、基準：ＣＦＣｌ３、内部標準：ビス（トリフルオロメチル）ベンゼン）δ（ｐｐｍ）：−５６．７、−１４２．０。
Ｔｇ＝−０．４℃、Ｔｍ１＝１２２．１℃、Ｔｍ２＝１３０．２℃。
上記の結果から、含フッ素芳香族化合物（Ａ−２）が以下に示す構造を有することが確認された。【００５９】
【化１０】
2015020002.tif 000012
【００６０】
（実施例４）
実施例１で得た含フッ素芳香族化合物（Ａ−１）の９２０ｍｇを、１０ｍｍ×３５ｍｍ×３５ｍｍのポリテトラフルオロエチレン（以降、ＰＴＦＥと記す）製の正方形の箱に入れ、１２０℃で１５分間加熱し、その後昇温して１７０℃で３０分間加熱したところ、０．７ｍｍ×３５ｍｍ×３５ｍｍの硬化物（Ｘ−１）が得られた。
得られた硬化物（Ｘ−１）について、熱物性、光学特性、及び機械特性を評価した。結果を以下に示す。【００６１】
硬化物（Ｘ−１）のガラス転移温度（Ｔｇ）、及び融点（Ｔｍ）；
Ｔｇ、及びＴｍは観測されなかった。
硬化物（Ｘ−１）の１％重量減少温度（Ｔ１ｄ）、５％重量減少温度（Ｔ５ｄ）；
Ｔ１ｄは３３６℃であり、Ｔ５ｄは４５０℃であった。
硬化物（Ｘ−１）の屈折率（ｎＤ２０）；
ｎＤ２０は、１．４１２であった。
硬化物（Ｘ−１）の黄色度（ＹＩ）；
ＹＩは、２．３と低く、色相が良好であった。
硬化物（Ｘ−１）の曲げ強度、及び曲げ弾性率；
曲げ強度は２２．３ＭＰａ、曲げ弾性率は１．２３７ＧＰａであった。【００６２】
（実施例５）
実施例２で得た含フッ素芳香族化合物（Ａ−１）の９２７ｍｇを、１０ｍｍ×３５ｍｍ×３５ｍｍのＰＴＦＥ製の正方形の箱に入れ、１２０℃で１５分間加熱し、その後昇温して１７０℃で３０分間加熱したところ、０．７ｍｍ×３５ｍｍ×３５ｍｍの硬化物（Ｘ−２）が得られた。
得られた硬化物（Ｘ−２）について、熱物性、光学特性、及び機械特性を評価した。結果を以下に示す。【００６３】
硬化物（Ｘ−２）のガラス転移温度（Ｔｇ）、及び融点（Ｔｍ）；
Ｔｇ、及びＴｍは観測されなかった。
硬化物（Ｘ−２）の１％重量減少温度（Ｔ１ｄ）、５％重量減少温度（Ｔ５ｄ）；
Ｔ１ｄは３３８℃であり、Ｔ５ｄは４５１℃であった。
硬化物（Ｘ−２）の屈折率（ｎＤ２０）；
ｎＤ２０は、１．４０７であった。
硬化物（Ｘ−２）の黄色度（ＹＩ）；
ＹＩは、２．１と低く、色相が良好であった。
硬化物（Ｘ−２）の曲げ強度、及び曲げ弾性率；
曲げ強度は２４．６ＭＰａ、曲げ弾性率は１．３８２ＧＰａであった。【００６４】
（実施例６）
含フッ素芳香族化合物（Ａ−２）の９２０ｍｇを１０ｍｍ×３５ｍｍ×３５ｍｍのＰＴＦＥ製の正方形の箱に入れ、１７０℃で３０分間加熱したところ、０．７ｍｍ×３５ｍｍ×３５ｍｍの硬化物（Ｘ−３）が得られた。
得られた硬化物（Ｘ−３）について、熱物性、光学特性、及び機械特性を評価した。結果を以下に示す。【００６５】
硬化物（Ｘ−３）の
Ｔｇ、Ｔｍは観測されなかった。
硬化物（Ｘ−３）の１％重量減少温度（Ｔ１ｄ）、５％重量減少温度（Ｔ５ｄ）；
Ｔ１ｄは４１２℃であり、Ｔ５ｄは４６５℃であった。
硬化物（Ｘ−３）の屈折率（ｎＤ２０）；
ｎＤ２０は、１．４０８であった。
硬化物（Ｘ−３）の黄色度（ＹＩ）；
ＹＩは、２．１と低く、色相が良好であった。
硬化物（Ｘ−３）の曲げ強度、及び曲げ弾性率；
曲げ強度は４４．８ＭＰａ、曲げ弾性率は１．８９８ＧＰａであった。【００６６】
（実施例７：含フッ素芳香族化合物（Ａ−２）の合成）
窒素を導入するための三方コック、熱電対温度計を備えた１Ｌの４口フラスコに、ペルフルオロトルエンの２０．１ｇ、ｐ−アセトキシスチレンの５１．４ｇを入れ、ジグライムの１４３．３ｇに溶解させた後、４８％の水酸化ナトリウム水溶液の７３．４ｇを加えて撹拌させ反応させた。反応液の温度を４５℃に制御し、１５時間反応させた。その後、反応粗液を０．１Ｎの塩酸の４９７．７ｇ中に滴下させると、白色の固体が析出した。ろ過により得られた固体をろ別し、イオン交換水で２回洗浄することにより、白色固体である含フッ素芳香族化合物（Ａ−２）の３９．４ｇ（収率８６．０％）を得た。
得られた含フッ素芳香族化合物（Ａ−２）について、ＮＭＲによる分析を行ったところ、実施例３と同様の結果が得られた。
Ｔｇ＝−０．１℃、Ｔｍ１＝１２２．７℃、Ｔｍ２＝１３０．６℃。ＴｇおよびＴｍが実施例３と異なる理由は、データ解析による誤差であると考えられる。【００６７】
実施例４〜６の結果を表１にまとめて示す。【００６８】
【表１】
2015020002.tif 000013
【００６９】
１％重量減少温度（Ｔ１ｄ）が３００℃以上、及び５％重量減少温度（Ｔ５ｄ）が４００℃以上であれば、光学用途に充分な耐熱性を有すると判定される。
また、ＹＩが５以下であれば、光学用途に充分な黄色度の低さを有すると判定される。
曲げ強度が１０〜２００ＭＰａ、曲げ弾性率が０．５〜５．０ＧＰａであれば、光学用途に充分な機械特性を有すると判定される。【００７０】
実施例４〜６の硬化物は、融点（Ｔｍ）が観測されず、３００℃に加熱しても流動しないことから、含フッ素芳香族化合物（Ａ−１）、含フッ素芳香族化合物（Ａ−２）がそれぞれ充分に硬化したことが確認できた。
また、熱物性、光学特性、機械特性の測定結果から、実施例４〜６の硬化物がそれぞれ、優れた耐熱性、光学特性、及び機械特性を有することが確認できた。【００７１】
（参考例Ａ）
含フッ素エラストマー（Ｆ１）の１．０１ｇ、実施例１で得た含フッ素芳香族化合物（Ａ−１）の０．１０４ｇ、１Ｈ−トリデカフルオロヘキサン（旭硝子社製ＡＣ−２０００；以下、ＡＣ−２０００と記す。）の２０．０ｇ、酸化マグネシウムの０．０３０６ｇ、２，５−ジメチル−２，５−ジ（ｔ−ブチルペルオキシ）ヘキサン（日本油脂社製パーヘキサ２５Ｂ；以下、パーヘキサ２５Ｂと記す。）の０．０２０３ｇを、５０ｍＬのナスフラスコ内で混合し撹拌することによって架橋性含フッ素エラストマー組成物の分散液を得た。
該分散液を、ＰＴＦＥのシート上に流延して窒素フローによって溶媒を除去し、続いて１７０℃で１２分間、ステンレス板間で加熱プレスすることによって、厚さ１ｍｍのフィルム（架橋性含フッ素エラストマー組成物の架橋物）を作製した。
得られたフィルムを１０ｍｍ×３０ｍｍに切断して耐熱性試験用のサンプルを作製し、表１に示す温度と時間での耐熱性試験を実施した。結果を表１に示す。
また、得られたフィルムを１３ｍｍ×１３ｍｍに切断して耐薬品試験用のサンプルを作製し、耐薬品試験を実施した。結果を表２に示す。【００７２】
（参考例Ｂ）
酸化マグネシウムを配合しなかった以外は参考例Ａと同様にして、架橋性含フッ素エラストマー組成物の分散液を調製し、厚さ１ｍｍのフィルムを作製し、該フィルムから耐熱性試験用及び耐薬品試験用のサンプルを作製し、耐熱性試験及び耐薬品試験を実施した。結果を表２に示す。【００７３】
（参考例Ｃ）
含フッ素エラストマー（Ｆ１）の１．０１ｇ、含フッ素芳香族化合物（Ａ−２）の０．１０５ｇ、ＡＣ−２０００の２０．３ｇ、酸化マグネシウムの０．０３１８ｇ、パーヘキサ２５Ｂの０．０１６５ｇを用いた以外は参考例Ａと同様にして、架橋性含フッ素エラストマー組成物の分散液を調製し、厚さ１ｍｍのフィルムを作製し、該フィルムから耐熱性試験用及び耐薬品試験用のサンプルを作製し、耐熱性試験及び耐薬品試験を実施した。結果を表２に示す。【００７４】
（参考例Ｄ）
酸化マグネシウムを配合しなかった以外は参考例Ｃと同様にして、架橋性含フッ素エラストマー組成物の分散液を調製し、厚さ１ｍｍのフィルムを作製し、該フィルムから耐熱性試験用及び耐薬品試験用のサンプルを作製し、耐熱性試験及び耐薬品試験を実施した。結果を表２に示す。【００７５】
（比較参考例Ｅ）
架橋性含フッ素エラストマー（Ｆ１）の１．０２ｇ、トリアリルイソシアヌレート（以下、ＴＡＩＣと記す。）の０．１０４ｇ、ＡＣ−２０００の２０．２ｇ、酸化マグネシウムの０．０２９８ｇ、パーヘキサ２５Ｂの０．０１８０ｇを用いた以外は参考例Ａと同様にして、架橋性含フッ素エラストマー組成物の分散液を調製し、厚さ１ｍｍのフィルムを作製し、該フィルムから耐熱性試験用及び耐薬品試験用のサンプルを作製し、耐熱性試験及び耐薬品試験を実施した。結果を表２に示す。【００７６】
（比較参考例Ｆ）
架橋性含フッ素エラストマー（Ｆ１）の１．００ｇ、１，６−ジビニルペルフルオロヘキサンの０．１０４ｇ、ＡＣ−２０００の２０．６ｇ、酸化マグネシウムの０．０３１０ｇ、パーヘキサ２５Ｂの０．０１８５ｇを用いた以外は参考例Ａと同様にして、架橋性含フッ素エラストマー組成物の分散液を調製し、厚さ１ｍｍのフィルムを作製し、該フィルムから耐熱性試験用及び耐薬品試験用のサンプルを作製し、耐熱性試験及び耐薬品試験を実施した。結果を表２に示す。【００７７】
【表２】
2015020002.tif 000014
【００７８】
参考例Ａ〜Ｄの架橋性含フッ素エラストマー組成物の架橋物は、３００℃７２時間の耐熱性試験で全く変形が見られず、耐熱性に優れていた。特に参考例Ａ〜Ｂの架橋性含フッ素エラストマー組成物の架橋物は、３２５℃４８時間の耐熱性試験でも全く変形が見られなかった。
また、参考例Ａ〜Ｄの架橋性含フッ素エラストマー組成物の架橋物は、４８％ＮａＯＨ水溶液、ＤＭＡｃのいずれを用いた耐薬品試験でも着色、膨潤及び収縮が見られず、耐薬品性に優れていた。
一方、含フッ素芳香族化合物の代わりにＴＡＩＣを用いた比較参考例Ｅの架橋性含フッ素エラストマー組成物の架橋物は、３００℃で７２時間の耐熱性試験で大きな変形が見られ、耐熱性が低かった。
また、含フッ素芳香族化合物の代わりに１，６−ジビニルペルフルオロヘキサンを用いた比較参考例Ｆの架橋性含フッ素エラストマー組成物の架橋物は、ＤＭＡｃに溶け、体積が収縮した。ゆえに、この架橋物は耐薬品性に劣ることが判明した。
【産業上の利用可能性】
【００７９】
本発明の含フッ素芳香族化合物を加熱または光硬化することにより得られる硬化性樹脂は光学部材として使用できる。光学部材としては、光学フィルム、光学シート、透明基板、レンズ、接着剤、光導波路、太陽電池用部材、発光ダイオード（ＬＥＤ）、フォトトランジスタ、フォトダイオード、固体撮像素子等の光半導体素子、照明装置、画像表示用装置等が挙げられる。
また、本発明の含フッ素芳香族化合物は、含フッ素エラストマーの架橋助剤として使用できる。
また、本発明の含フッ素芳香族化合物は、種々の熱硬化性組成物や光硬化性組成物に配合して、それから得られた硬化物の光特性や機械特性の向上する改質剤として使用できる。
なお、２０１３年８月７日に出願された日本特許出願２０１３−１６４６１９号の明細書、特許請求の範囲、及び要約書の全内容をここに引用し、本発明の明細書の開示として、取り入れるものである。
【国際調査報告】
2015020002.tif 000020
2015020002.tif 000021
2015020002.tif 000022
2015020002.tif 000023
2015020002.tif 000024
2015020002.tif 000025